(57)【要約】【課題】硬化性、密着性および柔軟性に優れ、ハロゲン化合物を含有せず、連結タイルの製造に適したプラスチゾル組成物を提供する。【解決手段】アクリル系樹脂粉末、可塑剤、充填材を含有するプラスチゾル組成物にエポキシ基含有シランカップリング剤またはポリオールを添加する。また、エポキシ基含有シランカップリング剤およびポリオールを併用することによってさらに優れた密着性が得られる。該組成物は硬化性に優れ、連結タイルの生産性を向上できる。【選択図】図１
2009242511.tif 000002
【特許請求の範囲】
【請求項１】
アクリル系樹脂粉末、可塑剤を含有するプラスチゾル組成物であって、さらにエポキシ基含有シランカップリング剤を含有することを特徴とするプラスチゾル組成物。
【請求項２】
アクリル系樹脂粉末、可塑剤を含有するプラスチゾル組成物であって、さらにポリオールを含有することを特徴とするプラスチゾル組成物。
【請求項３】
アクリル系樹脂粉末、可塑剤を含有するプラスチゾル組成物であって、さらにエポキシ基含有シランカップリング剤およびポリオールを含有することを特徴とするプラスチゾル組成物。
【請求項４】
請求項１〜３いずれかに記載のプラスチゾル組成物を用い、タイルを連結する方法。
【発明の詳細な説明】
【技術分野】
【０００１】
本発明は硬化性、密着性および柔軟性に優れ、ハロゲン化合物を含有せず、連結タイルの製造に適したプラスチゾル組成物に関する。
【背景技術】
【０００２】
タイルは建築物の外装材などとして盛んに使用されているが、建築現場での施工性を向上させるために予め複数のタイルを連結し、連結状態で施工することが一般的に行われている。複数のタイルを連結したタイルは連結タイルやモザイクタイルと呼ばれており、連結部分は取扱い時に曲げられることもあるため、連結部分には強度だけではなく柔軟性も求められている。
【０００３】
従来、連結タイルを製造する方法の一つとして塩ビゾル組成物を用いる方法が知られていたが、タイルを施工した部位が火災に遭った際、ダイオキシンなどの有害な塩素化合物を発生するおそれがあった。特許文献１にはアクリル系熱可塑性樹脂粉末およびエポキシ樹脂を用いることにより、ハロゲン化合物を含有しない無機建材用アクリル系プラスチゾルが開示されている。しかしながら、エポキシ樹脂を含有しているため硬化に時間がかかり、生産性において課題が残されていた。
【０００４】
また、特許文献２には紫外線硬化樹脂または電子線硬化樹脂を用いたタイル連結剤が開示されているが、具体的にどのような性能を有しているか開示がなく、実際に塩ビゾル組成物を代替できるか明らかではない。
【特許文献１】特開２００２−２４１５６７号公報
【特許文献２】特開２００１−１４０４４９号公報
【発明の開示】
【発明が解決しようとする課題】
【０００５】
このように、従来知られた連結タイル製造用組成物はハロゲン化合物を含有していたり、硬化に時間がかかり生産性が悪いなどの問題があった。本発明はこのような問題に鑑みてなされたものであり、硬化性、密着性および柔軟性に優れ、ハロゲン化合物を含有せず、連結タイルの製造に適したプラスチゾル組成物を提供することを課題とするものである。
【課題を解決するための手段】
【０００６】
本発明者らは、アクリル系樹脂粉末、可塑剤を含有するプラスチゾル組成物にエポキシ基含有シランカップリング剤またはポリオールを添加することによってタイルへの密着性が向上することを見出した。さらに、エポキシ基含有シランカップリング剤およびポリオールを併用することによってさらに優れた密着性が得られることを見出し、本発明を完成させるに至った。
【０００７】
本発明は、アクリル系樹脂粉末、可塑剤を含有するプラスチゾル組成物であって、さらにエポキシ基含有シランカップリング剤および／またはポリオールを含有することを特徴とするプラスチゾル組成物である。
【発明の効果】
【０００８】
本発明からなるプラスチゾル組成物は、柔軟性を有しておりタイルへの密着性にも優れるため、連結タイルの製造に有用である。また、ハロゲン化合物を含有しないため、タイルを施工した部位が火災に遭った際、ダイオキシンなどの有害な塩素化合物を発生するおそれがない。さらに、硬化性に優れるため、生産性を向上することができる。
【発明を実施するための最良の形態】
【０００９】
本発明に用いるプラスチゾル組成物は、アクリル系樹脂粉末、可塑剤を含有する。アクリル系重合体粉末は、界面活性剤等の存在下でアクリル酸エステルやメタクリル酸エステル等の単量体を乳化重合することによって得られたアクリル系重合体エマルジョンを噴霧乾燥することにより得られる。単量体の具体例として、エチルメタクリレート、ｎ−ブチルメタクリレート、ｉ−ブチルメタクリレート、ｓｅｃ−ブチルメタクリレート、ｔｅｒｔ−ブチルメタクリレート、シクロヘキシルメタクリレート、エチルヘキシルメタクリレート、エチルアクリレート、ｎ−ブチルアクリレート、ｓｅｃ−ブチルアクリレート、ｔｅｒｔ−ブチルアクリレート、メチルメタクリレート、ベンジルメタクリレート、メタクリル酸、アクリル酸、イタコン酸、クロトン酸等が挙げられる。アクリル系重合体粉末として、異なる単量体組成を有するコア・シェル型を有するものや、単量体組成が中心部から最外部に向けて多段的または連続的に変化するものも使用できる。また、単量体組成、粒子構造、一次粒子径、二次粒子径等が異なる２種以上のアクリル系重合体粉末を用いることもできる。なお、従来から塩化ビニル樹脂粉末及び可塑剤を含有する組成物が知られているが、火災時にダイオキシンなどの有害な塩素化合物を発生するおそれがあるため好ましくない。
【００１０】
プラスチゾル組成物中の可塑剤は、アクリル系重合体粉末を溶解するために用いられる。具体的には、フタル酸ジブチル、フタル酸ジヘキシル、フタル酸ジオクチル、フタル酸ジイソノニル、フタル酸ジイソデシル等のフタル酸ジアルキルエステル、フタル酸ブチルベンジル等のフタル酸アルキルベンジル、フタル酸アルキルアリール、フタル酸ジベンジル、フタル酸ジアリール、アジピン酸ジブチル等の脂肪族二塩基酸エステル、トリフェニルホスフェート、トリクレジルホスフェート、トリ−（２−エチルヘキシル）ホスフェート、２−エチルヘキシルジフェニルホスフェート等のリン酸エステル系可塑剤、ジブチルグリコールアジペート等のエーテル含有化合物、２，２，４−トリメチル−１，３−ペンタンジオール ジイソブチレート等のエステル系可塑剤、アルキルスルホン酸フェニルエステル、ポリアルキレングリコール、ポリアルキレングリコール誘導体、エポキシ化大豆油等の大豆油系可塑剤等が挙げられる。可塑剤は単独で用いても良いし、２種類以上を併用しても良い。アクリル系重合体粉末１００重量部に対して、可塑剤を５０〜３００重量部添加することが好ましい。
【００１１】
プラスチゾル組成物に添加されるエポキシ基含有シランカップリング剤は、湿気により硬化可能な反応性珪素基およびエポキシ基を有する化合物である。具体的には、２−（３，４−エポキシシクロヘキシル）エチルトリメトキシシラン、３−グリシドキシプロピルトリメトキシシラン、３−グリシドキシプロピルトリメトキシシランなどが挙げられる。エポキシ基含有シランカップリング剤を用いる場合、アクリル系重合体粉末１００重量部に対してエポキシ基含有シランカップリング剤を０．５〜１０重量部添加することが好ましい。０．５重量部以上添加することにより、タイルへの密着性が顕著に向上する。また、１０重量部以下であれば、タイルを支えられる程度の凝集力を維持できる。
【００１２】
プラスチゾル組成物に添加されるポリオールは、エチレングリコール、プロピレングリコール、グリセリン、トリメチロールプロパン、１，２，６−ヘキサントリオール、１，４−ブタンジオール、１，３−プロパンジオール、ネオペンチルグリコールなどの分子当り２または３個のヒドロキシル基を有する化合物から得られるものである。アクリル系重合体粉末１００重量部に対してポリオールを０．５〜４０重量部添加することが好ましい。０．５重量部以上添加することにより、タイルへの密着性が顕著に向上する。また、４０重量部以下であれば、タイルを支えられる程度の凝集力を維持できる。
【００１３】
プラスチゾル組成物には充填材を添加できる。具体的には炭酸カルシウム、パライタ、クレー、コロイダルシリカ、マイカ粉、珪藻土、カオリン、タルク、ペンナイト、ガラス粉末、砂、酸化アルミニウム、水酸化アルミニウム、三酸化アンチモン、二酸化チタンなどが挙げられる。アクリル系重合体粉末１００重量部に対して、３００重量部まで添加できる。
【００１４】
本発明のプラスチゾル組成物は硬化性に優れ、例えば１８０℃に加熱すれば５分程度で十分に硬化できる。したがって、連結タイルの連結部に用いることにより、生産性を向上させることができる。
【００１５】
以下、実施例に基づいて本発明をより具体的に説明する。当然、本発明は実施例に何ら制約されるものではない。
【実施例】
【００１６】
アクリル系樹脂粉末であるＬＰ３１０６（三菱レイヨン製、製品名）１００重量部をＤＩＮＰ（フタル酸ジイソノニル）１００重量部に分散、溶解後、炭酸カルシウムであるＭホワイト（丸尾カルシウム株式会社製、製品名）１００重量部、エポキシ基含有シランカップリング剤であるＳＨ６０４０（東レ・ダウコーニング株式会社製、３−グリシドキシプロピルトリメトキシシラン、製品名）５重量部、ポリオールであるＰ１０００（ＡＤＥＫＡ製、ポリエーテルポリオール、製品名）２０重量部を混合し、実施例１のプラスチゾル組成物を得た。
【００１７】
離型紙上に実施例１のプラスチゾル組成物を２５ｍｍ間隔となるよう２点（０．３ｇ／点）に点状に塗布した。２枚のタイル（４５ｍｍ×９５ｍｍ×５ｍｍ）を長辺が隣り合うように準備し、その間隔が５ｍｍとなるようにプラスチゾル組成物の上から押し付けた（図１参照）。これを１８０℃で５分間加熱することにより、連結タイルを製造した。連結タイルの連結部を９０°に折り曲げ、プラスチゾル硬化物のはく離、折れの状況を確認し、以下のように評価した。
○：剥離折れがない
△：一部ひび割れが発生するが剥離、折れはない
×：剥離、折れが発生する
【００１８】
実施例１で用いた配合材料の他、アクリル系樹脂粉末であるＬＰ３２０１（三菱レイヨン製、製品名）、エポキシ基含有シランカップリング剤であるＡ１８７（モメンティブ社製、３−グリシドキシプロピルトリメトキシシラン、製品名）、エポキシ基を含有しないシランカップリング剤であるＡ１８９（モメンティブ社製、３−メルカプトプロピルトリメトキシシラン、製品名）、ポリオールであるＰ２０００（ＡＤＥＫＡ製、ポリエーテルポリオール、製品名）、Ｇ１５００（ＡＤＥＫＡ製、ポリエーテルポリオール、製品名）、ビスフェノールＡ型エポキシ樹脂（ＢＰＡＥ）である８２８（ジャパンエポキシレジン株式会社製、製品名）、エポキシ樹脂の硬化剤であるジシアンジアミドを用い、表１記載の配合のように実施例２〜８、比較例１、２のプラスチゾル組成物を調整し、実施例１と同様に試験評価を行った。なお、比較例１のプラスチゾル組成物の硬化には３０分を要した。
【００１９】
【表１】
2009242511.tif 000003
【００２０】
エポキシ基含有シランカップリング剤およびポリオールを含有するプラスチゾル組成物である実施例１〜５は硬化性に優れ、タイルへの密着性、折れ性にも優れていた。エポキシ基含有シランカップリング剤またはポリオールを含有するプラスチゾル組成物である実施例６、７は硬化性に優れ、タイルへの密着性、折れ性は概ね良好であった。エポキシ樹脂を含有する比較例１のプラスチゾル組成物は硬化が遅く、生産性が悪かった。エポキシ基含有シランカップリング剤およびポリオールを含有しない比較例２のプラスチゾル組成物は、タイルへの密着性が悪かった。
【図面の簡単な説明】
【００２１】
【図１】試験方法の模式図
【符号の説明】
【００２２】
１  タイル
２  プラスチゾル組成物
【図１】
2009242511.tif 000004